(57)【要約】【課題】乾燥、架橋によって優れた耐水性を備えるＰＶＡ架橋構造体が得られるＡＡ−ＰＶＡ水溶液の製造方法の提供すること。【解決手段】アセトアセチル基含有ポリビニルアルコール系樹脂を水に溶解させるアセトアセチル基含有ポリビニルアルコール系樹脂水溶液の製造方法であって、溶解時の水温を５０〜８２℃とする。【選択図】なし【特許請求の範囲】
【請求項１】
アセトアセチル基含有ポリビニルアルコール系樹脂を水に溶解させるアセトアセチル基含有ポリビニルアルコール系樹脂水溶液の製造方法であって、
溶解時の水温を５０〜８２℃とすることを特徴とするアセトアセチル基含有ポリビニルアルコール系樹脂水溶液の製造方法。
【請求項２】
アセトアセチル基含有ポリビニルアルコール系樹脂水溶液中のアセトアセチル基含有ポリビニルアルコール系樹脂の濃度が０．１〜３０重量％である請求項１記載のアセトアセチル基含有ポリビニルアルコール系樹脂水溶液の製造方法。
【発明の詳細な説明】
【技術分野】
【０００１】
本発明は、水分を除去するとともに架橋させることにより耐水性に優れるポリビニルアルコール架橋構造体が得られるアセトアセチル基含有ポリビニルアルコール系樹脂水溶液の製造方法に関するものである。
【背景技術】
【０００２】
従来から、ポリビニルアルコール（以下、ＰＶＡということがある）は、水溶性であるという特性を生かして、様々な用途に適用されてきた。しかしながら、製造工程でＰＶＡを水に溶かして使用する用途であっても、乾燥した際には耐水性を要求される用途も多く、ＰＶＡの耐水化においても、種々の検討がされてきた。
【０００３】
中でもアセトアセチル基含有ポリビニルアルコール系樹脂（以下、ＡＡ−ＰＶＡということがある）は、自己架橋あるいは架橋剤を併用することによって耐水性に優れる架橋構造体が得られることが知られている。（例えば、特許文献１）
かかる架橋剤についても、更なる耐水性の向上のため、種々の架橋剤が提案されているが、通常、ＡＡ−ＰＶＡと架橋剤との反応は水系で行われることが多く、まずＡＡ−ＰＶＡの水溶液を製造する必要がある。
ＰＶＡ系樹脂の水への溶解は、時間を要するが低温の水でも可能である。しかしながら、生産効率の点から工業的には高温の水で溶解させることが一般的である。また、ｐＨが中性から大きく外れない限り、ＰＶＡの構造は安定であり、これは変性ＰＶＡであるＡＡ−ＰＶＡについても同様であると考えられてきたため、例えば８５〜９５℃の熱水で溶解させている例も挙げられている（例えば、特許文献２〜４参照）。
【先行技術文献】
【特許文献】
【０００４】
【特許文献１】特開２０１０−０７７３８５号公報
【特許文献２】特開平０６−２６３９５３号公報
【特許文献３】特開２００７−２７７４９２号公報
【特許文献４】特開２００９−０１３３８６号公報
【発明の概要】
【発明が解決しようとする課題】
【０００５】
前述の通り、ＡＡ−ＰＶＡに対する架橋剤の検討は広く行われているが、本来水溶性であるＰＶＡの耐水化は難しく、現在でもより優れた架橋剤の検討、及び耐水化方法が検討されている。
【０００６】
本発明は、このような事情に鑑みなされたものであって、乾燥、架橋によって優れた耐水性を備えるＰＶＡ架橋構造体が得られるＡＡ−ＰＶＡ水溶液の製造方法の提供を目的とするものである。
【課題を解決するための手段】
【０００７】
本発明者は、耐水性に優れたＡＡ−ＰＶＡ架橋構造体を得るために鋭意検討をした結果、ＡＡ-ＰＶＡを水に溶解する際に、溶解温度を従来より低くすることが効果的であることを見出した。
これはＡＡ−ＰＶＡを溶解する際に、アセトアセチル基（ＡＡ基）のエステル結合が、高温により加水分解を起こすものと推測され、本発明は、かかる加水分解を起こさないように低温で溶解することにより、ＡＡ基のエステル結合が加水分解を起こすことなくＡＡ−ＰＶＡ水溶液が製造できるため、耐水性に優れた架橋構造体が得られたと推測できる。
【０００８】
すなわち、本発明は、アセトアセチル基含有ポリビニルアルコール系樹脂を水に溶解させるアセトアセチル基含有ポリビニルアルコール系樹脂水溶液の製造方法であって、溶解時の水温を５０〜８２℃とすることを特徴とするアセトアセチル基含有ポリビニルアルコール系樹脂水溶液の製造方法に存する。
【発明の効果】
【０００９】
本発明の製造方法で得られたＡＡ−ＰＶＡ水溶液の水分を除去するとともに架橋させて得られた架橋構造体は、耐水性に優れるものである。
【発明を実施するための形態】
【００１０】
以下に記載する構成要件の説明は、本発明の実施態様の一例（代表例）であり、これらの内容に限定されるものではない。
以下、本発明について詳細に説明する。
【００１１】
まず、本発明で用いられるＡＡ−ＰＶＡについて説明する。
［ＡＡ−ＰＶＡ］
本発明で用いられるＡＡ−ＰＶＡは、ビニルエステル系モノマーの重合体であるポリビニルエステル系樹脂をケン化して得られるＰＶＡにアセトアセチル基を導入したものであり、側鎖にアセトアセチル基を有するＰＶＡである。具体的には、下記の式（１）で表される構造単位を有するものであり、かかる式（１）で表されるアセトアセチル基を有する構造単位以外に、ビニルアルコール構造単位、さらには未ケン化部分である酢酸ビニル構造単位を有している。
【００１２】
【化１】
2015124273.tif 000002
【００１３】
上記原料となるビニルエステル系モノマーとしては、ギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等があげられるが、経済性の点から酢酸ビニルが好ましく用いられる。
【００１４】
また、上記ビニルエステル系モノマーとこのビニルエステル系モノマーと共重合性を有するモノマーとの共重合体のケン化物等を用いることもでき、このような共重合モノマーとしては、例えば、エチレンやプロピレン、イソブチレン、α−オクテン、α−ドデセン、α−オクタデセン等のオレフィン類、３−ブテン−１−オール、４−ペンテン−１−オール、５−ヘキセン−１−オール、３，４−ジヒドロキシ−１−ブテン等のヒドロキシ基含有α−オレフィン類およびそのアシル化物などの誘導体、アクリル酸、メタクリル酸、クロトン酸、マレイン酸、無水マレイン酸、イタコン酸、ウンデシレン酸等の不飽和酸類、その塩、モノエステル、あるいはジアルキルエステル、アクリロニトリル、メタアクリロニトリル等のニトリル類、ジアセトンアクリルアミド、アクリルアミド、メタクリルアミド等のアミド類、エチレンスルホン酸、アリルスルホン酸、メタアリルスルホン酸等のオレフィンスルホン酸類あるいはその塩、アルキルビニルエーテル類、ジメチルアリルビニルケトン、Ｎ−ビニルピロリドン、塩化ビニル、ビニルエチレンカーボネート、２，２−ジアルキル−４−ビニル−１，３−ジオキソラン、グリセリンモノアリルエーテル、等のビニル化合物、酢酸イソプロペニル、１−メトキシビニルアセテート等の置換酢酸ビニル類、塩化ビニリデン、１，４−ジアセトキシ−２−ブテン、１，４−ジヒドロキシ−２−ブテン、ビニレンカーボネート等があげられる。
【００１５】
さらに、ポリオキシエチレン（メタ）アクリルエーテル、ポリオキシエチレン（メタ）アクリルアミド、ポリオキシプロピレン（メタ）アクリルアミド、ポリオキシエチレン（メタ）アクリレート、ポリオキシプロピレン（メタ）アクリレート、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等のポリオキシアルキレン基含有モノマー、Ｎ−アクリルアミドメチルトリメチルアンモニウムクロライド、Ｎ−アクリルアミドエチルトリメチルアンモニウムクロライド、Ｎ−アクリルアミドプロピルトリメチルアンモニウムクロライド、２−アクリロキシエチルトリメチルアンモニウムクロライド、２−メタクリロキシエチルトリメチルアンモニウムクロライド、２−ヒドロキシ−３−メタクリロイルオキシプロピルトリメチルアンモニウムクロライド、アリルトリメチルアンモニウムクロライド、メタアリルトリメチルアンモニウムクロライド、３−ブテントリメチルアンモニウムクロライド、ジメチルジアリルアンモニウムクロリド、ジエチルジアリルアンモニウムクロライド等のカチオン基含有モノマー等もあげられる。
本発明において、（メタ）アクリルとは、アクリルまたはメタクリルをいい、（メタ）アクリレートとはアクリレートまたはメタクリレートをいう。
【００１６】
なお、上記共重合モノマーの導入量はモノマーの種類によって適宜設定されるが、通常は１０モル％以下、特には５モル％以下であり、導入量が多すぎると、水溶性や架橋構造体としたときの耐水性が損なわれる場合があるため好ましくない。
【００１７】
また、通常のＰＶＡの場合、主鎖の結合様式は１，３−ジオール結合が主であり、１，２−ジオール結合の含有量は１．５〜１．７モル％程度であるが、ビニルエステル系モノマーを重合する際の重合温度を高温にすることによって、その含有量を１．７〜３．５モル％としたものを使用することも可能である。
【００１８】
上記ＡＡ−ＰＶＡにおけるＡＡ基を有する構造単位の含有量は、通常０．１〜２０モル％、さらに好ましくは０．３〜１０モル％、特に好ましくは１〜８モル％である。ＡＡ基を有する構造単位の含有量が少なすぎると、架橋構造体としたときの耐水性が低下する傾向がみられ、含有量が多すぎると、高温高湿環境下での長期保存等によってＡＡ基同士が反応し、架橋構造を形成、水溶性が低下する傾向がみられる。
【００１９】
そして、上記ＡＡ−ＰＶＡにおけるケン化度（ＡＡ−ＰＶＡの原料となるＰＶＡのケン化度）は、通常７５〜９９．９モル％、さらに好ましくは８０〜９９．５モル％、特に好ましくは８５〜９９．３モル％である。ＡＡ−ＰＶＡのケン化度が低すぎると、水に対する溶解性が低下する傾向がみられ好ましくない。
【００２０】
また、上記ＡＡ−ＰＶＡの平均重合度（ＪＩＳ  Ｋ６７２６に準拠）は、通常３００〜４０００、特に好ましくは４００〜２０００、さらに好ましくは５００〜１５００である。平均重合度が低すぎると、耐水性が低下する傾向がみられ、高すぎると、粘度が上昇し、扱いにくくなる傾向がある。
【００２１】
さらに、ＡＡ−ＰＶＡの平均粒子径は、通常５０〜１０００μｍ、好ましくは１００〜９００μｍ、特に好ましくは１５０〜８００μｍである。平均粒子径が小さすぎると、溶解時に継粉になりやすく、大きすぎると溶解に時間がかかる傾向がある。
【００２２】
ここで、平均粒子径とは、ＡＡ−ＰＶＡ粒子を目開き、１７００μｍ、１０００μｍ、８５０μｍ、５００μｍ、２５０μｍ、１５０μｍの篩を用い、篩振とう機にて粒径が１７００μｍ以上、１０００μｍ以上１７００μｍ未満、８５０μｍ以上１０００μｍ未満、５００μｍ以上８５０μｍ未満、２５０μｍ以上５００μｍ未満、１５０μｍ以上２５０μｍ未満のものに分別し、各々の重量から求めた粉体粒度分布の累積値が５０重量％となる粒子径をいう。
【００２３】
かかるＡＡ−ＰＶＡの製造法としては、特に限定されるものではないが、例えば、ＰＶＡ系樹脂とジケテンを反応させる方法、ＰＶＡ系樹脂とアセト酢酸エステルを反応させてエステル交換する方法、酢酸ビニルとアセト酢酸ビニルの共重合体をケン化する方法等を挙げることができるが、製造工程が簡易で、品質の良いＡＡ化ＰＶＡが得られることから、ＰＶＡ系樹脂とジケテンを反応させる方法が好ましく用いられ、詳しくは、特開２０１２−２３２４１６号公報の段落〔００１３〕〜〔００１９〕に記載の方法で製造することができる。
【００２４】
［ＡＡ−ＰＶＡ水溶液］
本発明のＡＡ−ＰＶＡ水溶液の製造方法は、溶解時の水温を５０〜８２℃とすることを特徴とする製造方法である。かかる溶解時の水温としては、５０〜８２℃、好ましくは６０〜８２℃、特に好ましくは７０〜８０℃である。かかる温度が低すぎると不溶解分が多くなる傾向があり、高過ぎると乾燥した際の架橋構造体の耐水性が低下する傾向がある。
【００２５】
ＡＡ-ＰＶＡの水への溶解方法としては、まずＡＡ−ＰＶＡを低温の水中に分散させ、その後加熱昇温し、所定の温度で攪拌して完全に溶解させた後、冷却する方法が一般的に用いられるが、各工程について説明する。
【００２６】
まず、ＡＡ-ＰＶＡを低温の水中に分散させる工程であるが、ＡＡ-ＰＶＡと水の投入の順序としては、どちらが先であっても同時であっても良いが、最初に容器に水を投入し、これを攪拌しながら、ＡＡ−ＰＶＡを徐々に投入する方法が好ましい。また、攪拌が弱い、あるいは、ＡＡ−ＰＶＡの投入速度が速いと、ＡＡ−ＰＶＡが継粉になりやすく、溶解時間が長くなる傾向がある。
攪拌方法としては攪拌翼、循環翼、スターラーなどがあり、好ましくは攪拌翼である。かかる攪拌速度は通常０．ｌ〜１０００ｒｐｍ、好ましくは０．５〜７５０ｒｐｍ、特に好ましくは１〜５００ｒｐｍである。
水温については、通常０〜４０℃、好ましくは２〜３５℃、特に好ましくは５〜３０℃であり、かかる温度が高過ぎるとＡＡ-ＰＶＡが継粉になる傾向がある。
【００２７】
次に、ＡＡ-ＰＶＡと水を攪拌しながら、加熱し、昇温していくわけであるが、その際の昇温速度は、通常、１〜１００℃／分、好ましくは２〜５０℃／分、特に好ましくは３〜３０℃／分である。かかる昇温速度が遅すぎると溶解工程全体の時間が長くなる傾向があり、早すぎると本願発明で規定する溶解温度で止まらず、より高温になる場合がある。
加熱方法としてはマントルヒーター、ジャケット加熱、直火、スチーム加熱などがあるが、好ましくはジャケットで加熱する方法である。
【００２８】
そして、所定の温度で攪拌して完全に溶解させるわけであるが、溶解時間は通常１０時間以下であり、好ましくは１０分〜８時間、特に好ましくは３０分〜７時間である。かかる時間が長すぎると乾燥した際の架橋構造体皮膜の耐水性が低下する傾向があり、短すぎると不溶解分が多くなる傾向がある。
【００２９】
また、水溶液を製造する際の容器の大きさは、通常直径が０．１〜５０ｍ、好ましくは０．２〜１０ｍであり、高さは０．１〜５０ｍ、好ましくは０．２〜１０ｍである。直径と高さの比は、通常１：５〜５：１、好ましくは１：３〜３：１である。
【００３０】
そして、最後に得られたＡＡ−ＰＶＡ水溶液の冷却するが、冷却方法としては、自然冷却、冷却水、冷水ジャケットなどがあり、好ましくはジャケットで冷却する方法である。また、降温速度は１〜１００℃／分、好ましくは２〜５０℃／分、特に好ましくは３〜３０℃／分である。
【００３１】
本発明のＡＡ−ＰＶＡ水溶液の濃度は、通常０．１〜３０重量％、好ましくは０．５〜２０重量％、特に好ましくは１〜１５重量％である。かかる濃度が高過ぎると増粘する傾向があり、低すぎると乾燥に時間がかかり工業的に利用しづらい傾向がある。
またｐＨは通常２〜１０、好ましくは３〜８である。ｐＨが低すぎるとＡＡ−ＰＶＡのＡＡ基同士が反応し、増粘する傾向があり、大きすぎるとＡＡ-ＰＶＡのＡＡ基が水酸基に置換される傾向がある。
【００３２】
本発明の特定のＡＡ−ＰＶＡ水溶液の用途としては、例えば、下記に示すような各種用途があげられる。
（１）成形物関係：繊維、フィルム、シート、防漏膜等。
（２）接着剤関係：木材、紙、アルミ箔、プラスチック等の接着剤、粘着剤、再湿剤、不織布用バインダー、石膏ボードや繊維板等の各種建材用バインダー、各種粉体造粒用バインダー、セメントやモルタル用添加剤、感圧接着剤、アニオン性塗料の固着剤等。
（３）被覆剤関係：紙のクリアーコーティング剤、紙の顔料コーティング剤、繊維加工剤、皮革仕上げ剤、塗料、防曇剤、金属腐食防止剤、亜鉛メッキ用光沢剤、帯電防止剤、導電剤等。
（４）乳化分散安定剤関係：各種アクリルモノマー、エチレン性不飽和化合物、ブタジエン性化合物の乳化重合用乳化剤、ポリオレフィン、ポリエステル樹脂等疎水性樹脂、エポキシ樹脂、パラフィン、ビチューメン等の後乳化剤等。
【実施例】
【００３３】
以下、実施例をあげて本発明を更に具体的に説明するが、本発明はその要旨を超えない限り以下の実施例に限定されるものではない。なお、例中、「部」は、重量基準を意味する。
【００３４】
［実施例１］
＜ＡＡ−ＰＶＡ水溶液の作製＞
常温の水１００部を攪拌しながら、ＡＡ−ＰＶＡ（平均重合度１２００、ケン化度９９．１モル％、ＡＡ化度５．２モル％）３部を投入し、直ちに、８０℃に昇温した。更に1時間攪拌し、ＡＡ−ＰＶＡ水溶液を作製した。かかるＡＡ−ＰＶＡ水溶液に架橋剤としてグリオキシル酸ナトリウムの１重量％水溶液９部を添加し、よく攪拌した。
＜架橋構造体皮膜の作製＞
得られたＡＡ-ＰＶＡ水溶液を１０cm×１０cmの型枠に２１．７部を流し込み、厚さ５０μｍの皮膜を作製した。かかる皮膜を２３℃、５０%RHで５日間静置し更に、７０℃で５分間熱処理を行って架橋反応を完結させ、架橋構造体の皮膜とした。
【００３５】
［耐水性の評価方法］
上記の架橋構造体皮膜を８０℃の熱水に１時間浸漬して、皮膜の溶出率（％）を測定した。なお、溶出率（％）の算出にあたっては、熱水浸漬前の皮膜の乾燥重量（Ｘ１）および熱水浸漬後の皮膜の乾燥重量（Ｘ２）（いずれもｇ）を求め、下式にて溶出率（％）を算出した。その結果を表１に示す。
溶出率（％）＝[（Ｘ１―Ｘ２）／Ｘ１]×１００
【００３６】
実施例２
実施例１において、溶解時間を４時間に変更した以外は同様にしてＡＡ-ＰＶＡの架橋構造体皮膜を得て、実施例１と同様に評価した。結果を表1に示す。
【００３７】
実施例３
実施例１において、溶解時間を７時間に変更した以外は同様にしてＡＡ-ＰＶＡの架橋構造体皮膜を得て、実施例１と同様に評価した。結果を表1に示す。
【００３８】
実施例４
実施例２において、溶解温度を７５℃に変更した以外は同様にしてＡＡ-ＰＶＡの架橋構造体皮膜を得て、実施例２と同様に評価した。結果を表1に示す。
【００３９】
実施例５
実施例２において、溶解温度を６０℃に変更した以外は同様にしてＡＡ-ＰＶＡの架橋構造体皮膜を得て、実施例２と同様に評価した。結果を表1に示す。
【００４０】
実施例６
実施例３において、溶解温度を５０℃に変更した以外は同様にしてＡＡ-ＰＶＡの架橋構造体皮膜を得て、実施例３と同様に評価した。結果を表1に示す。
【００４１】
比較例１
実施例３において、溶解温度を８５℃に変更した以外は同様にしてＡＡ-ＰＶＡの架橋構造体皮膜を得て、実施例３と同様に評価した。結果を表1に示す。
【００４２】
比較例２
実施例２において、溶解温度を９０℃に変更した以外は同様にしてＡＡ-ＰＶＡの架橋構造体皮膜を得て、実施例２と同様に評価した。結果を表1に示す。
【表１】
2015124273.tif 000003
【００４３】
上記結果から、溶解温度が本発明で規定されている５０〜８２℃であると溶出率が低く、耐水性に優れるＡＡ−ＰＶＡ架橋構造体の皮膜が得られた。一方、溶解温度が８２℃を超えるものは、溶出率が高く、耐水性に劣るものであった。
【産業上の利用可能性】
【００４４】
本発明の方法によるＡＡ−ＰＶＡ水溶液は、例えば、接着剤や、耐水コーティング剤、防曇剤、感熱記録媒体の保護層用塗工液、インクジェット記録媒体のバインダーなどに好適に用いられる。